(57)【要約】  吸水性樹脂粒子前駆体に対して表面架橋剤を噴霧して加熱する表面架橋処理を行って、表面架橋処理が行われた吸水性樹脂粒子を得る吸水性樹脂粒子の製造装置であって、表面架橋処理が行われる処理容器と、処理容器内に設けられた撹拌部材を有する撹拌装置と、処理容器内を加熱する加熱装置と、処理容器内に設けられ、処理容器外の表面架橋剤供給源から供給配管を通じて供給される表面架橋剤を処理容器内に噴霧するスプレーノズルと、を備え、スプレーノズルの入口から噴射口に至るスプレーノズル内流路において、流体が通過する流路における開口断面の最も小さい箇所が噴射口である。これにより、より安定した物性の製品を得ることができる。
2017169246.tif 000002
【特許請求の範囲】
【請求項１】
吸水性樹脂粒子前駆体に対して表面架橋剤を噴霧して加熱する表面架橋処理を行って、表面架橋処理が行われた吸水性樹脂粒子を得る吸水性樹脂粒子の製造装置であって、
表面架橋処理が行われる処理容器と、
処理容器内に設けられた撹拌部材を有する撹拌装置と、
処理容器内を加熱する加熱装置と、
処理容器内に設けられ、処理容器外の表面架橋剤供給源から供給配管を通じて供給される表面架橋剤を処理容器内に噴霧するスプレーノズルと、を備え、
スプレーノズルの入口から噴射口に至るスプレーノズル内流路において、流体が通過する流路における開口断面の最も小さい箇所が噴射口である、吸水性樹脂粒子の製造装置。
【請求項２】
スプレーノズルの入口よりも上流側における供給配管において、スプレーノズルの噴射口の開口断面よりも小さな開口断面を有する複数の開口を備えるストレーナが設けられている、請求項１に記載の吸水性樹脂粒子の製造装置。
【請求項３】
加熱装置は、処理容器の外周に配置された加熱ジャケットであり、加熱ジャケットの外側における供給配管にストレーナが設けられる、請求項２に記載の吸水性樹脂粒子の製造装置。
【請求項４】
表面架橋剤の供給配管は、複数のスプレーノズルが接続されたヘッダ配管である第１配管と、表面架橋剤供給源と第１配管とを接続する第２配管と、を備え、
第１配管と複数のスプレーノズルとが処理容器の内部に配置され、第２配管における処理容器の外側部分にストレーナが設けられる、請求項２または３に記載の吸水性樹脂粒子の製造装置。
【請求項５】
ストレーナを冷却する冷却装置を備える、請求項２から４のいずれか１つに記載の吸水性樹脂粒子の製造装置。
【発明の詳細な説明】
【技術分野】
【０００１】
本開示は、吸水性樹脂粒子前駆体に対して表面架橋剤を噴霧して加熱する表面架橋処理を行って、表面架橋処理が行われた吸水性樹脂粒子を得る吸水性樹脂粒子の製造装置に関する。
【背景技術】
【０００２】
吸水性樹脂粒子は、生理用品や紙おむつなどの衛生材用途、保水剤や土壌改良剤などの農園芸用途、あるいは止水剤や結露防止剤などの工業資材用途などの広範な分野で利用されている。このうち、特に衛生材関連において吸水性樹脂粒子が盛んに利用されている。【０００３】
これらの各種用途で用いられる吸水性樹脂粒子は、軽度に架橋された高分子であり、例えば、澱粉−アクリロニトリルグラフト共重合体の加水分解物（特許文献１）および澱粉−アクリル酸グラフト共重合体の中和物（特許文献２）などの澱粉系吸水性樹脂、酢酸ビニル−アクリル酸エステル共重合体のケン化物（特許文献３）ならびにポリアクリル酸部分中和物（特許文献４、特許文献５、特許文献６）などが知られている。【０００４】
これら吸水性樹脂粒子は、重合し、乾燥し、必要により粉砕・分級することで得られるが、かかる吸水性樹脂粒子には、重合・乾燥後も更に付加機能を持たせるために、得られた吸水性樹脂粒子に種々の化合物を添加して改質される。吸水性樹脂粒子の改質方法として、吸水性樹脂粒子前駆体の表面近傍を表面架橋剤で架橋する、いわゆる表面架橋技術が知られている。表面架橋処理において最も重要であると考えられているのは、吸水性樹脂粒子の表面を均一に表面架橋することであり、そのためには表面架橋される前の吸水性樹脂粒子前駆体と表面架橋剤との均一な混合が重要となる。【０００５】
この表面架橋される前の吸水性樹脂粒子前駆体と表面架橋剤との均一混合技術としては、表面架橋剤を微細液滴状に噴霧して吸水性樹脂粉末と接触させる方法（特許文献７）、環状を示す空円錐形状あるいは両凸レンズ状を示す楕円錐形状で噴霧する方法（特許文献８）、スプレーノズルを用いて液体を吸水性ポリマー粒子上に噴霧する方法（特許文献９）が知られている。
【先行技術文献】
【特許文献】
【０００６】
【特許文献１】特公昭４９−４３３９５号公報
【特許文献２】特開昭５１−１２５４６８号公報
【特許文献３】特開昭５２−１４６８９号公報
【特許文献４】特開昭６２−１７２００６号公報
【特許文献５】特開昭５７−１５８２０９号公報
【特許文献６】特開昭５７−２１４０５号公報
【特許文献７】特開平４−２４６４０３号公報
【特許文献８】特開２００２−２０１２９０号公報
【特許文献９】特表２０１０−５２１５７８号公報
【発明の概要】
【発明が解決しようとする課題】
【０００７】
しかしながら、商業プラントなどにおいて上述のようにスプレーノズルを用いて、吸水性樹脂粒子に種々の液状物を添加して改質された吸水性樹脂粒子を製造する方法・装置において、必ずしも、一定の物性の製品が安定的に得られているとは限らないことが課題となっている。【０００８】
本開示の目的は、吸水性樹脂粒子前駆体に対して表面架橋剤を噴霧して加熱する表面架橋処理を行って、表面架橋処理が行われた吸水性樹脂粒子を得る吸水性樹脂粒子の製造装置において、より安定した物性の製品を得ることができる吸水性樹脂粒子の製造装置を提供することにある。
【課題を解決するための手段】
【０００９】
本開示の一の態様にかかる吸水性樹脂粒子の製造装置は、吸水性樹脂粒子前駆体に対して表面架橋剤を噴霧して加熱する表面架橋処理を行って、表面架橋処理が行われた吸水性樹脂粒子を得る吸水性樹脂粒子の製造装置であって、表面架橋処理が行われる処理容器と、処理容器内に設けられた撹拌部材を有する撹拌装置と、処理容器内を加熱する加熱装置と、処理容器内に設けられ、処理容器外の表面架橋剤供給源から供給配管を通じて供給される表面架橋剤を処理容器内に噴霧するスプレーノズルと、を備え、スプレーノズルの入口から噴射口に至るスプレーノズル内流路において、流体が通過する流路における開口断面の最も小さい箇所が噴射口である、ように構成する。
【発明の効果】
【００１０】
本開示によれば、表面架橋処理を行う吸水性樹脂粒子の製造装置において、より安定した物性の製品を得ることができる。
【図面の簡単な説明】
【００１１】
【図１】本開示の実施の形態にかかる吸水性樹脂粒子の製造工程のフローチャート
【図２】実施の形態の処理装置の構成図
【図３Ａ】実施の形態の処理装置が備えるスプレーノズルの組み立て状態の断面図
【図３Ｂ】実施の形態の処理装置が備えるスプレーノズルの分解断面図
【図４Ａ】比較形態のスプレーノズルの組み立て状態の断面図
【図４Ｂ】比較形態のスプレーノズルの分解断面図
【図５】実施の形態の変形例にかかる処理装置の構成図
【発明を実施するための形態】
【００１２】
（本開示の基礎となった知見）
本願の発明者らは、上述の課題を解決すべく鋭意検討した結果、一定の物性の製品が安定的に得られない原因を探る中で、表面架橋剤の噴霧方法に着目した。本願の発明者らが見出した知見について以下のように説明する。
【００１３】
従来、表面架橋剤の噴霧にスプレーノズルを使用する場合、スプレーノズルの保護、すなわちノズル詰まりを防止するため、スプレーノズルの内にストレーナ(フィルタ)が配置されている。
【００１４】
一方、吸水性樹脂粒子前駆体に表面架橋剤を混合して加熱する表面架橋処理を行う際に、吸水性樹脂粒子前駆体に残存する微量の未反応のモノマーが気化するなどして、スプレーノズル内に侵入し、ストレーナに付着する。表面架橋処理における加熱の際にはストレーナにも熱が加わり、付着した未反応のモノマーの重合が進むことで、スプレーノズルの閉塞が生じる。また、表面架橋処理の後、吸水性樹脂粒子中に残っている水分量を減少させるための乾燥処理（あるいは加熱処理）がさらに行われるような場合にあっては、ストレーナにさらに熱が加わり、付着した未反応のモノマーの重合が進み、スプレーノズルの閉塞が生じる。また、乾燥処理として減圧乾燥処理が行われるような場合にあっては、減圧状態から常圧に戻す際に、スプレーノズル内に未反応モノマーが侵入しやすく、スプレーノズルの閉塞が生じやすい。
【００１５】
吸水性樹脂粒子の製造装置に設けられている複数あるスプレーノズルのうち、一部でもこのような閉塞が発生すると、表面架橋剤の噴霧機能が低下して、吸水性樹脂粒子前駆体と表面架橋剤との均一な混合ができなくなる。その結果、一定の物性の製品が安定的に得られなくなることを見出し、このような知見に基づいて、本開示に至ったものである。
【００１６】
本開示の第１態様の吸水性樹脂粒子の製造装置は、吸水性樹脂粒子前駆体に対して表面架橋剤を噴霧して加熱する表面架橋処理を行って、表面架橋処理が行われた吸水性樹脂粒子を得る吸水性樹脂粒子の製造装置であって、表面架橋処理が行われる処理容器と、処理容器内に設けられた撹拌部材を有する撹拌装置と、処理容器内を加熱する加熱装置と、処理容器内に設けられ、処理容器外の表面架橋剤供給源から供給配管を通じて供給される表面架橋剤を処理容器内に噴霧するスプレーノズルと、を備え、スプレーノズルの入口から噴射口に至るスプレーノズル内流路において、流体が通過する流路における開口断面の最も小さい箇所が噴射口である、ようにしたものである。
【００１７】
このような構成によれば、スプレーノズルの入口から噴射口に至る流路の途中に、ストレーナなどの開口断面が細かく分割された目の細かい部材や流路自体が細く狭められた部分を設けないようにしている。これにより、スプレー停止時において、処理容器内にて、吸水性樹脂粒子前駆体中に残存している微量の未反応のモノマーなどがスプレーノズルの噴射口から侵入するような場合が生じても、スプレーノズルの噴射口以外の流路部分にて目詰まりが生じることを抑制できる。また、スプレーノズルの噴射口では、表面架橋剤の噴霧の際に、スプレーノズル内の他の部分に比べて比較的高い噴出圧力がかかるため、付着物を吹き飛ばすことが可能である。
【００１８】
本開示の第２態様の吸水性樹脂粒子の製造装置は、第１態様の吸水性樹脂粒子の製造装置において、スプレーノズルの入口よりも上流側における供給配管において、スプレーノズルの噴射口の開口断面よりも小さな開口断面を有する複数の開口を備えるストレーナが設けられている、ようにしたものである。
【００１９】
このような構成によれば、表面架橋剤の供給配管を通じて、異物（すなわち、噴射口に詰まるおそれがあるような異物）がスプレーノズルに供給されることを、ストレーナにより防止することができる。また、このような噴射口保護のためのストレーナが、スプレーノズル内ではなく、スプレーノズルの上流側の供給配管の途中に設けられている。これにより、未反応モノマーなどの侵入によってもスプレーノズル内に目詰まりが発生することを抑制しながら、ストレーナにより噴射口の保護を図ることができる。
【００２０】
本開示の第３態様の吸水性樹脂粒子の製造装置は、第２態様の吸水性樹脂粒子の製造装置において、加熱装置は、処理容器の外周に配置された加熱ジャケットであり、加熱ジャケットの外側における供給配管にストレーナが設けられる、ようにしたものである。
【００２１】
このような構成によれば、供給配管において、加熱ジャケットの熱による影響を受けにくい部分にストレーナが設けられている。これにより、未反応モノマーの侵入によってもスプレーノズル内に目詰まりが発生することを抑制しながら、ストレーナにより噴射口の保護を図ることができる。
【００２２】
本開示の第４態様の吸水性樹脂粒子の製造装置は、第２または第３態様の吸水性樹脂粒子の製造装置において、表面架橋剤の供給配管は、複数のスプレーノズルが接続されたヘッダ配管である第１配管と、表面架橋剤供給源と第１配管とを接続する第２配管と、を備え、第１配管と複数のスプレーノズルとが処理容器の内部に配置され、第２配管における処理容器の外側部分にストレーナが設けられる、ようにしたものである。
【００２３】
このような構成によれば、供給配管において、処理容器からの熱による影響を受けにくい部分である第２配管にストレーナが設けられている。これにより、未反応モノマーの侵入によってもスプレーノズル内に目詰まりが発生することを抑制しながら、ストレーナにより噴射口の保護を図ることができる。
【００２４】
本開示の第５態様の吸水性樹脂粒子の製造装置は、第２から第４のいずれか１つの態様に記載の吸水性樹脂粒子の製造装置において、ストレーナを冷却する冷却装置を備える、ようにしたものである。
【００２５】
このような構成によれば、冷却装置によるストレーナの冷却により、未反応モノマーに対する熱反応を抑制することができる。これにより、ストレーナに未反応モノマーが付着するような場合が生じても、未反応モノマーの重合が進むことを抑制して、ストレーナに目詰まりが発生することを抑制できる。
【００２６】
（実施の形態）
以下に、本開示にかかる実施の形態を図面に基づいて詳細に説明するが、本開示の範囲はこれらの説明に拘束されることはなく、以下の例示以外についても、本開示の趣旨を損なわない範囲で適宜変更して実施し得るものである。
【００２７】
［吸水性樹脂粒子の製造工程］
本開示の一の実施の形態にかかる吸水性樹脂粒子の製造工程のフローチャートを図１に示す。図１に示すように、吸水性樹脂粒子は、少なくとも重合工程ｓ１１、濃縮工程ｓ１２、表面架橋工程ｓ１３、乾燥工程ｓ１４を有する樹脂粒子調製工程ｓ１５で調製される。
【００２８】
＜重合工程＞
重合工程ｓ１１は、水溶性エチレン性不飽和単量体を重合反応させて吸水性樹脂粒子を得る工程である。水溶性エチレン性不飽和単量体の重合方法は特に限定されず、代表的な重合方法である水溶液重合法、乳化重合法、逆相懸濁重合法などが用いられる。
【００２９】
水溶液重合法では、例えば、水溶性エチレン性不飽和単量体の水溶液、内部架橋剤および水溶性ラジカル重合開始剤を、必要に応じて撹拌しながら、加熱することにより重合が行われる。この水溶液重合法では、水が液媒体として扱われ、水溶性エチレン性不飽和単量体を水溶液状態にして重合反応が行われる。
【００３０】
また、逆相懸濁重合法では、例えば、水溶性エチレン性不飽和単量体の水溶液、界面活性剤、疎水性高分子系分散剤、水溶性ラジカル重合開始剤および内部架橋剤を石油系炭化水素分散媒中、撹拌下で加熱することにより重合が行われる。この逆相懸濁重合法では、水と石油系炭化水素分散媒とが液媒体として扱われ、水溶性エチレン性不飽和単量体の水溶液が、石油系炭化水素分散媒中に添加された懸濁状態において重合反応が行われる。
【００３１】
以下では、本開示の実施の形態の一例として、精密な重合反応制御と広範な粒子径の制御が可能な逆相懸濁重合法によって吸水性樹脂粒子を製造する方法について説明する。
【００３２】
吸水性樹脂粒子の原料に用いられる水溶性エチレン性不飽和単量体としては、例えば、（メタ）アクリル酸、２−（メタ）アクリルアミド−２−メチルプロパンスルホン酸、マレイン酸などの酸基を有する単量体およびそれらの塩；（メタ）アクリルアミド、Ｎ，Ｎ−ジメチル（メタ）アクリルアミド、２−ヒドロキシエチル（メタ）アクリレート、Ｎ−メチロール（メタ）アクリルアミドなどのノニオン性不飽和単量体；ジエチルアミノエチル（メタ）アクリレート、ジエチルアミノプロピル（メタ）アクリレートなどのアミノ基含有不飽和単量体およびそれらの四級化物などが挙げられる。これらは、それぞれ単独で用いてもよく、２種以上を併用してもよい。「（メタ）アクリ」とは、「アクリ」および「メタクリ」を意味する。
【００３３】
なお、酸基を有する単量体を中和して塩とする場合に用いられるアルカリ性化合物としては、リチウム、ナトリウム、カリウム、アンモニウムなどの化合物が挙げられる。より詳しくは、水酸化ナトリウム、水酸化カリウム、水酸化リチウム、炭酸ナトリウム、炭酸アンモニウムなどが挙げられる。
【００３４】
本実施の形態において、水溶性エチレン性不飽和単量体は、水溶液として使用される。水溶性エチレン性不飽和単量体水溶液の単量体濃度は、２０質量％〜飽和濃度であることが好ましい。
【００３５】
水溶性エチレン性不飽和単量体水溶液には、必要に応じて、連鎖移動剤、増粘剤などが含まれていてもよい。連鎖移動剤としては、例えば、チオール類、チオール酸類、第２級アルコール類、次亜リン酸、亜リン酸などの化合物が挙げられる。これらは単独で用いてもよく、２種以上を併用してもよい。増粘剤としては、カルボキシメチルセルロース、ヒドロキシエチルセルロース、ヒドロキシプロピルセルロース、メチルセルロース、ポリエチレングリコール、ポリアクリル酸、ポリアクリル酸中和物、ポリアクリルアミドなどが挙げられる。
【００３６】
石油系炭化水素分散媒としては、例えば、ｎ−ヘキサン、ｎ−ヘプタン、２−メチルヘキサン、３−メチルヘキサン、２，３−ジメチルペンタン、３−エチルペンタン、ｎ−オクタンなどの炭素数６〜８の脂肪族炭化水素、シクロヘキサン、メチルシクロヘキサン、シクロペンタン、メチルシクロペンタン、ｔｒａｎｓ−１，２−ジメチルシクロペンタン、ｃｉｓ−１，３−ジメチルシクロペンタン、ｔｒａｎｓ−１，３−ジメチルシクロペンタンなどの脂環族炭化水素、ベンゼン、トルエン、キシレンなどの芳香族炭化水素などが挙げられる。これらの中でも、工業的に入手が容易であることと、安全性の観点から、ｎ−ヘキサン、ｎ−ヘプタン、２−メチルヘキサン、３−メチルヘキサン、ｎ−オクタンなどの炭素数６〜８の脂肪族炭化水素；シクロヘキサン、メチルシクロペンタン、およびメチルシクロヘキサンなどの炭素数６〜８の脂環族炭化水素がより好適に用いられる。これらの石油系炭化水素分散媒は、単独で用いてもよいし、２種以上を併用してもよい。
【００３７】
逆相懸濁重合においては、水溶性エチレン性不飽和単量体水溶液を石油系炭化水素分散媒に分散させて、より安定した重合粒子を得るために、界面活性剤や要すれば疎水性高分子系分散剤を用いる。重合を安定的に完了させるという観点から、界面活性剤や疎水性高分子系分散剤は、水溶性エチレン性不飽和単量体水溶液を重合させる前に存在させて、水溶性エチレン性不飽和単量体水溶液を石油系炭化水素分散媒中に充分に分散させ、その液滴を安定化させた後に重合を行うことができれば、それぞれ添加する時期は特に限定はされない。なお、界面活性剤や疎水性高分子系分散剤は、水溶性エチレン性不飽和単量体水溶液を添加する前に、予め石油系炭化水素分散媒に溶解または分散させておくことが一般的である。
【００３８】
重合時の分散安定性を保つために用いる界面活性剤としては、例えば、ソルビタン脂肪酸エステル、ポリオキシエチレンソルビタン脂肪酸エステル、ポリグリセリン脂肪酸エステル、ポリオキシエチレングリセリン脂肪酸エステル、ショ糖脂肪酸エステル、ソルビトール脂肪酸エステル、ポリオキシエチレンソルビトール脂肪酸エステル、ポリオキシエチレンアルキルエーテル、ポリオキシエチレンアルキルフェニルエーテル、ポリオキシエチレンヒマシ油、ポリオキシエチレン硬化ヒマシ油、アルキルアリルホルムアルデヒド縮合ポリオキシエチレンエーテル、ポリオキシエチレンポリオキシプロピルアルキルエーテル、ポリエチレングリコール脂肪酸エステル、アルキルグルコシド、Ｎ−アルキルグルコンアミド、ポリオキシエチレン脂肪酸アミド、およびポリオキシエチレンアルキルアミンなどのノニオン系界面活性剤、脂肪酸塩、アルキルベンゼンスルホン酸塩、アルキルメチルタウリン酸塩、ポリオキシエチレンアルキルフェニルエーテル硫酸エステル塩、ポリオキシエチレンアルキルエーテル硫酸エステル塩、ポリオキシエチレンアルキルエーテルスルホン酸およびその塩、ポリオキシエチレンアルキルフェニルエーテルリン酸およびその塩、ポリオキシエチレンアルキルエーテルリン酸およびその塩などのアニオン系界面活性剤が挙げられる。これらは、それぞれ単独で用いてもよく、２種以上を併用してもよい。
【００３９】
重合時の分散安定性をより高めるために、疎水性高分子系分散剤を界面活性剤と併用してもよい。疎水性高分子系分散剤は、使用する石油系炭化水素分散媒に対し、溶解または分散するものを、選択して使用することが好ましく、例えば、粘度平均分子量として２００００以下、好ましくは１００００以下、さらに好ましくは５０００以下のものが挙げられる。具体的には、無水マレイン酸変性ポリエチレン、無水マレイン酸変性ポリプロピレン、無水マレイン酸変性エチレン・プロピレン共重合体、無水マレイン酸・エチレン共重合体、無水マレイン酸・プロピレン共重合体、無水マレイン酸・エチレン・プロピレン共重合体、ポリエチレン、ポリプロピレン、エチレン・プロピレン共重合体、酸化型ポリエチレン、酸化型ポリプロピレン、酸化型エチレン・プロピレン共重合体、エチレン・アクリル酸共重合体、エチルセルロース、無水マレイン化ポリブタジエン、無水マレイン化ＥＰＤＭ（エチレン／プロピレン／ジエン三元共重合体）などが挙げられる。
【００４０】
水溶性エチレン性不飽和単量体水溶液を、重合反応器内に予め充填された石油系炭化水素分散媒に添加して分散させる際、撹拌手段によって分散させるが、この撹拌手段による撹拌条件については、所望の分散液滴径により異なるので、一概に決定することはできない。分散液滴径は、撹拌手段の撹拌翼の種類、翼径、回転数などにより調節することができる。撹拌翼としては、例えば、プロペラ翼、パドル翼、アンカー翼、タービン翼、ファウドラー翼、リボン翼、フルゾーン翼（神鋼パンテック株式会社製）、マックスブレンド翼（住友重機械工業株式会社製）、スーパーミックス（サタケ化学機械工業株式会社製）などを使用することが可能である。
【００４１】
重合反応器では、石油系炭化水素分散媒に所定の添加速度で添加された水溶性エチレン性不飽和単量体水溶液を、界面活性剤存在下、石油系炭化水素分散媒中で、撹拌手段により充分撹拌して分散させ、液滴を安定化させる。そして、重合反応器内を充分に窒素置換した後、必要により内部架橋剤の存在下にて、水溶性ラジカル重合開始剤により逆相懸濁重合を行い、含水ゲル状架橋重合体（以下、「吸水性樹脂粒子前駆体」という。）の懸濁液を得る。
【００４２】
本実施の形態で使用される水溶性ラジカル重合開始剤としては、例えば、過硫酸カリウム、過硫酸アンモニウム、過硫酸ナトリウムなどの過硫酸塩；過酸化水素などの過酸化物；２，２’−アゾビス（２−アミジノプロパン）二塩酸塩、２，２’−アゾビス［Ｎ−（２−カルボキシエチル）−２−メチルプロピオンジアミン］四水塩、２，２’−アゾビス（１−イミノ−１−ピロリジノ−２−メチルプロパン）二塩酸塩、２，２’−アゾビス［２−メチル−Ｎ−（２−ヒドロキシエチル）−プロピオンアミド］などのアゾ化合物などが挙げられる。
【００４３】
なお、水溶性ラジカル重合開始剤は、亜硫酸塩、アスコルビン酸などの還元剤と併用してレドックス重合開始剤として用いてもよい。
【００４４】
必要に応じて使用される内部架橋剤としては、例えば、（ポリ）エチレングリコール〔「（ポリ）」とは「ポリ」の接頭語がある場合とない場合を意味する。以下同じ〕、１，４−ブタンジオール、グリセリン、トリメチロールプロパンなどのポリオール類、ポリオール類とアクリル酸、メタクリル酸などの不飽和酸とを反応させて得られる二個以上のビニル基を有するポリ不飽和エステル類、Ｎ，Ｎ’−メチレンビスアクリルアミドなどのビスアクリルアミド類、（ポリ）エチレングリコールジグリシジルエーテル、（ポリ）エチレングリコールトリグリシジルエーテル、（ポリ）グリセリンジグリシジルエーテル、（ポリ）グリセリントリグリシジルエーテル、（ポリ）プロピレングリコールポリグリシジルエーテル、（ポリ）グリセロールポリグリシジルエーテルなどの二個以上のグリシジル基を含有するポリグリシジル化合物などが挙げられる。これらは、それぞれ単独で用いてもよく、２種以上を併用してもよい。
【００４５】
重合反応器内における逆相懸濁重合の際の反応温度は、使用する重合開始剤の種類や量によって異なるので一概には決定することができないが、好ましくは３０〜１２０℃、より好ましくは４０〜１００℃である。反応温度が３０℃以上であることにより、重合率が低くなることを抑制することができ、また、反応温度が１２０℃以下であることにより、急激な重合反応が起こることを抑制することができる。
【００４６】
このようにして得られた、吸水性樹脂粒子前駆体を含有する重合反応液（吸水性樹脂粒子前駆体の懸濁液）を１段目の重合とし、以降、幾度か水溶性エチレン性不飽和単量体水溶液を添加して重合を繰り返す「多段重合」を行ってもよい。
【００４７】
１段目の水溶性エチレン性不飽和単量体の重合で得られる粒子の大きさは、多段重合において、適度な凝集粒径を得る観点から、中位粒子径２０〜２００μｍが好ましく、３０〜１５０μｍがより好ましく、４０〜１２０μｍがさらに好ましい。
【００４８】
２段重合を行う場合、１段目の重合にて得られた粒子を凝集し、衛生材料用途に適した比較的平均粒径の大きな吸水性樹脂粒子を得ることができる。なお、衛生材料用途に好適な吸水性樹脂粒子の凝集粒子径としては、２００〜６００μｍが好ましく、２５０〜５００μｍがさらに好ましく、３００〜４５０μｍが最も好ましい。
【００４９】
２段目重合の水溶性エチレン性不飽和単量体としては、１段目重合の水溶性エチレン性不飽和単量体として例示したものと同様なものが使用できるが、単量体の種類、中和度、中和塩および単量体水溶液濃度は、１段目重合の水溶性エチレン性不飽和単量体と同じであっても異なっていてもよい。
【００５０】
２段目重合の水溶性エチレン性不飽和単量体水溶液に添加される重合開始剤についても、１段目重合の水溶性エチレン性不飽和単量体水溶液について例示したものから選択して使用することができる。
【００５１】
また、２段目重合の水溶性エチレン性不飽和単量体水溶液にも、必要に応じて、内部架橋剤、連鎖移動剤などを添加してもよく、１段目重合の水溶性エチレン性不飽和単量体水溶液について例示したものから選択して使用することができる。
【００５２】
２段目の逆相懸濁重合における反応温度についても、重合開始剤の種類や量によって異なるので一概には決定することができないが、好ましくは３０〜１２０℃、より好ましくは４０〜１００℃である。２段以上の多段重合を行う場合、以後２段目重合を３段目、４段目と読み換えて実行することができる。
【００５３】
＜濃縮工程＞
濃縮工程ｓ１２は、重合工程ｓ１１で得られた重合反応液から液体成分を留去して、重合反応液を濃縮して、吸水性樹脂粒子前駆体を得る工程である。
【００５４】
濃縮工程ｓ１２における重合反応液からの液体成分の留去処理は、常圧下でも減圧下でも行ってよく、液体成分の留去効率を高めるために、窒素などの気流下で行ってもよい。
【００５５】
重合反応液からの液体成分の留去処理を常圧下で行う場合、濃縮時の設定温度は７０〜２５０℃が好ましく、８０〜１８０℃がより好ましく、８０〜１４０℃がさらに好ましく、９０〜１３０℃が最も好ましい。また、重合反応液からの液体成分の留去処理を減圧下で行う場合、濃縮時の設定温度は６０〜１００℃が好ましく、７０〜９０℃がより好ましい。
【００５６】
＜表面架橋工程＞
表面架橋工程ｓ１３は、重合反応液からの液体成分の留去処理後に得られた吸水性樹脂粒子前駆体に、水溶性エチレン性不飽和単量体由来の官能基と反応性を有する官能基を２個以上含有する表面架橋剤を添加して、吸水性樹脂粒子前駆体の表面層の架橋密度を高めて吸水性樹脂粒子を得る工程である。表面層の架橋密度が高い吸水性樹脂粒子は、加圧下吸水能、吸水速度、ゲル強度などの諸性能が高く、衛生材料用途として好適な性能を有する。
【００５７】
前記架橋反応に用いられる表面架橋剤としては、重合に用いた水溶性エチレン性不飽和単量体由来の官能基と反応しうるものであれば特に限定されない。
【００５８】
使用される表面架橋剤としては、例えば、エチレングリコール、プロピレングリコール、１，４−ブタンジオール、トリメチロールプロパン、グリセリン、ポリオキシエチレングリコール、ポリオキシプロピレングリコール、ポリグリセリンなどのポリオール類；（ポリ）エチレングリコールジグリシジルエーテル、（ポリ）エチレングリコールトリグリシジルエーテル、（ポリ）グリセリンジグリシジルエーテル、（ポリ）グリセリントリグリシジルエーテル、（ポリ）プロピレングリコールポリグリシジルエーテル、（ポリ）グリセロールポリグリシジルエーテルなどのポリグリシジル化合物；エピクロルヒドリン、エピブロムヒドリン、α−メチルエピクロルヒドリンなどのハロエポキシ化合物；２，４−トリレンジイソシアネート、ヘキサメチレンジイソシアネートなどのイソシアネート化合物などの反応性官能基を２個以上有する化合物；３−メチル−３−オキセタンメタノール、３−エチル−３−オキセタンメタノール、３−ブチル−３−オキセタンメタノール、３−メチル−３−オキセタンエタノール、３−エチル−３−オキセタンエタノール、３−ブチル−３−オキセタンエタノールなどのオキセタン化合物、１，２−エチレンビスオキサゾリンなどのオキサゾリン化合物、エチレンカーボネートなどのカーボネート化合物などが挙げられる。これらは、それぞれ単独で用いてもよく、２種以上を併用してもよい。
【００５９】
これらの中でも、反応性に優れている観点から（ポリ）エチレングリコールジグリシジルエーテル、（ポリ）エチレングリコールトリグリシジルエーテル、（ポリ）グリセリンジグリシジルエーテル、（ポリ）グリセリントリグリシジルエーテル、（ポリ）プロピレングリコールポリグリシジルエーテル、（ポリ）グリセロールポリグリシジルエーテルなどのポリグリシジル化合物が好ましい。
【００６０】
前記表面架橋剤の添加量は、重合に付された水溶性エチレン性不飽和単量体の総量１００質量部に対して、好ましくは０．０１〜５質量部、より好ましくは０．０２〜３質量部である。表面架橋剤の添加量が０．０１質量部以上であることにより、得られる吸水性樹脂の加圧下吸水能、吸水速度、ゲル強度等の諸性能を高めることができ、５質量部以下であることにより、吸水能が低くなりすぎることを抑制することができる。
【００６１】
さらに、表面架橋剤の添加方法は、表面架橋剤をそのまま添加しても水溶液として添加してもよいが、必要に応じて、溶媒として親水性有機溶媒を用いた溶液として添加してもよい。この親水性有機溶媒としては、例えば、メチルアルコール、エチルアルコール、ｎ−プロピルアルコール、イソプロピルアルコールおよびプロピレングリコールなどの低級アルコール類、アセトン、メチルエチルケトンなどのケトン類、ジエチルエーテル、ジオキサン、およびテトラヒドロフランなどのエーテル類、Ｎ，Ｎ−ジメチルホルムアミドなどのアミド類、並びに、ジメチルスルホキシドなどのスルホキシド類などが挙げられる。これら親水性有機溶媒は、それぞれ単独で使用してもよいし、２種類以上を併用してもよい。
【００６２】
表面架橋反応は、重合反応液からの液体成分の留去処理中において、吸水性樹脂１００質量部に対して、１〜２００質量部の範囲の水分存在下に実施されるのが好ましく、５〜１００質量部の範囲の水分存在下に実施されるのがさらに好ましく、１０〜５０質量部の水分存在下に実施されるのがよりさらに好ましい。このように、表面架橋剤添加時の水分量を調整することによって、より好適に吸水性樹脂の粒子表面層における表面架橋を施すことができ、優れた吸水性能を発現することができる。
【００６３】
表面架橋反応における温度は、５０〜２５０℃が好ましく、６０〜１８０℃がより好ましく、６０〜１４０℃がさらに好ましく、７０〜１２０℃が最も好ましい。
【００６４】
上記のように、重合工程ｓ１１、濃縮工程ｓ１２および表面架橋工程ｓ１３を経て得られた吸水性樹脂粒子は、通常、含水ゲル状である。吸水性樹脂粒子の水分率を減少させるため、表面架橋工程ｓ１３の後に必要に応じて乾燥処理が行われてもよい。
【００６５】
＜乾燥工程＞
表面架橋工程ｓ１３の後に、乾燥工程が行われる場合について説明する。乾燥工程ｓ１４は、表面架橋工程ｓ１３において得られた含水ゲル状の吸水性樹脂粒子を乾燥する工程である。
【００６６】
乾燥工程ｓ１４における乾燥処理方法としては、加熱乾燥、熱風乾燥、減圧乾燥、赤外線乾燥、マイクロ波乾燥、疎水性有機溶媒との共沸による脱水、高温の水蒸気を用いた高湿乾燥など、目的の含水率となるように種々の方法を採用することができ、特に限定されるものではない。乾燥処理を熱風乾燥にて行う場合には、通常６０〜２５０℃、好ましくは１００〜２２０℃、より好ましくは１２０〜２００℃の温度範囲（熱風温度）で行われる。乾燥時間は、重合体の表面積、含水率および乾燥機の種類に依存し、目的とする含水率になるよう選択される。例えば、乾燥時間は、１分間〜５時間の範囲内で適宜選択すればよい。減圧乾燥が行われる場合には、真空圧力（絶対圧）が、好ましくは５〜９０ｋＰａ、より好ましくは１０〜６０ｋＰａの範囲にて、乾燥処理が行われる。
【００６７】
本開示に用いることのできる吸水性樹脂粒子の水分率は好ましくは２０質量％以下、より好ましくは１０質量％以下である。吸水性樹脂粒子の水分率を２０質量％以下とすることによって、吸水性樹脂粒子の良好な流動性を維持することができる。
【００６８】
上述の表面架橋工程ｓ１３および乾燥工程ｓ１４は、本開示の吸水性樹脂粒子の製造装置を用いて実施することができる。ここで本開示の一の実施の形態にかかる吸水性樹脂粒子の製造装置の一例である処理装置１の構成について図面を用いて説明する。図２は、本実施の形態の処理装置１における主要な構成を概略的に示す構成図である。
【００６９】
図２に示すように、処理装置１は、処理容器１０と、撹拌装置２０と、加熱装置３０とを備える。処理装置１は、例えば、伝導伝熱型の撹拌乾燥装置を採用してもよい。
【００７０】
処理容器１０は、吸水性樹脂粒子前駆体および吸水性樹脂粒子が収容される横型のドラム容器であり、耐熱性および気密性を備えた構造を有する。処理容器１０の上部には、吸水性樹脂粒子前駆体の投入口１１が設けられおり、投入口１１は吸水性樹脂粒子前駆体の供給ライン（例えば、管路）に接続されている。処理容器１０の下側部には、表面架橋工程および乾燥工程が行われた吸水性樹脂粒子の吐出口１２が設けられており、吐出口１２は吸水性樹脂粒子の吐出ライン（例えば、管路）に接続されている。また、投入口１１近傍の供給ライン上および吐出口１２近傍の吐出ライン上には、ラインを開閉するためのバルブなどの開閉機構（図示せず）が設けられている。
【００７１】
撹拌装置２０は、処理容器１０内に配置された複数の撹拌盤２１と、複数の撹拌盤２１が取り付けられた回転軸２２と、回転軸２２を回転駆動させる回転駆動装置２３とを備える。
【００７２】
回転軸２２は、横型ドラム容器である処理容器１０の横方向（長手方向）に延びるように処理容器１０内に配置され、それぞれの撹拌盤２１を横方向に配列させた状態にて固定する。撹拌盤２１は大略円盤形状を有し、吸水性樹脂粒子などの撹拌機能を高めるための部材として、羽根などが撹拌盤２１に設けられていてもよい。回転駆動装置２３は、処理容器１０の外側に配置され、回転軸２２を回転させることで、それぞれの撹拌盤２１を回転させる。回転駆動装置２３が、回転軸を正転させるだけでなく逆転させるようにしてもよく、また、回転数を可変できるようにしてもよい。
【００７３】
加熱装置３０は、撹拌装置２０の回転軸２２および攪拌盤２１の内部に配置される伝熱部３１と、処理容器１０の外殻の外周面に配置される加熱ジャケット３２とを備える。
【００７４】
伝熱部３１は、回転軸２２およびそれぞれの撹拌盤２１の内部に形成された蒸気流路により構成される。回転軸２２の端部に接続された蒸気ライン（管路）を通して、伝熱部３１に蒸気が供給され、処理容器１０内に収容された吸水性樹脂粒子などをそれぞれの撹拌盤２１の外表面を通じて加熱する。
【００７５】
加熱ジャケット３２は、処理容器１０の外殻の外表面を囲むように配置された蒸気流路（熱交換器）により構成される。加熱ジャケット３２には蒸気ラインが接続され、供給された蒸気により処理容器１０の外殻を通して処理容器１０内に収容された吸水性樹脂粒子前駆体または吸水性樹脂粒子などを加熱する。
【００７６】
伝熱部３１および加熱ジャケット３２への蒸気の供給量の制御を行う制御構成（蒸気流量調整弁および温度センサなど：図示せず）が設けられており、要求された加熱温度となるように、制御構成による制御が行われる。
【００７７】
処理容器１０の内の上部には、表面架橋剤を噴霧する噴霧装置４０が設けられている。噴霧装置４０は、処理容器１０の外部に設けられている表面架橋剤供給源から供給ライン（供給配管）４１を通じて供給される表面架橋剤を、処理容器１０内に噴霧する。噴霧装置４０は、複数のスプレーノズル４２と、複数のスプレーノズル４２が接続されたヘッダ配管である第１配管４３と、表面架橋剤供給源と第１配管４３とを接続する第２配管４４とを含む。
【００７８】
本実施の形態では、表面架橋剤供給源は、表面架橋剤を収容するタンク２と、タンク２内の表面架橋剤を供給ライン４１へ供給するポンプ３とにより構成されている。また、本実施の形態において、第２配管４４は、ポンプ３の出口からヘッダ配管である第１配管４３への接続部分にまで至る管路である。
【００７９】
噴霧装置４０において、それぞれのスプレーノズル４２および第１配管４３は、処理容器１０の内部に配置されており、第２配管４４は、処理容器１０の外殻および加熱ジャケット３２を貫通する部分を有している。なお、図２に示す処理装置１では、噴霧装置４０が２台設けられる場合を例示しているが、噴霧装置４０の設置台数は限定されない。
【００８０】
表面架橋剤の供給ライン４１には、純水供給ライン４および窒素供給ライン５が接続されており、供給ライン４１を通じて、表面架橋剤、純水、および窒素を選択的に処理容器１０内に供給することが可能となっている。なお、供給ライン４１には、ラインの開閉を行うバルブが適宜設けられている。
【００８１】
本実施の形態の処理装置１では、表面架橋剤の供給ライン４１の第２配管４４における処理容器１０の外側部分（すなわち、処理容器１０の外殻および加熱ジャケット３２の外側部分）にストレーナ４５が設けられている。ストレーナ４５は、スプレーノズル４２に異物（スプレーノズル４２の噴射口に詰まるおそれがあるような異物）が供給されることがないように、通過する流体をフィルタリングすることで異物を捕獲する機能を有する。ストレーナ４５としては、様々なタイプのものを採用してもよく、例えば、Ｙ型ストレーナを採用してもよい。ストレーナ４５内には異物をフィルタリングするフィルタとして、例えば金属メッシュフィルタ（図示せず）が設けられている。金属メッシュフィルタにおける個々のメッシュ開口断面（開口面積）は、スプレーノズル４２の噴射口の開口断面（開口面積）よりも小さく設定されている。
【００８２】
このような構成を有する本実施の形態の処理装置１において、上記の表面架橋工程ｓ１３および乾燥工程ｓ１４を実施する方法について説明する。
【００８３】
まず、濃縮工程において得られた吸水性樹脂粒子前駆体を処理装置１の投入口１１から処理容器１０内部に投入する。投入された吸水性樹脂粒子前駆体は、処理容器１０内に設けられた複数の撹拌盤２１を有する撹拌装置２０により撹拌される。濃縮工程で得られた吸水性樹脂粒子前駆体の乾燥状態によっては、加熱装置３０（伝熱部３１および加熱ジャケット３２）により処理容器１０内を加熱して、吸水性樹脂粒子前駆体の水分量を調整する。
【００８４】
次に、表面架橋処理を行うに適した水分量に調整された吸水性樹脂粒子前駆体に対してスプレーノズル４２を通して表面架橋剤の溶液を噴霧する。具体的には、表面架橋剤の溶液が収容されたタンク２からポンプ３により供給ライン４１に表面架橋剤の溶液が供給され、第２配管４４および第１配管４３を通じてそれぞれのスプレーノズル４２から表面架橋剤の溶液を噴霧する。この噴霧の際には、表面架橋剤の溶液がすべての吸水性樹脂粒子前駆体に均一に供給されるように、撹拌装置２０により吸水性樹脂粒子前駆体を撹拌しながら噴霧を行う。本実施の形態の処理装置１を用いて表面架橋処理を行う場合、取扱いの容易性や安全性の観点から、表面架橋剤溶液は水溶液である。
【００８５】
吸水性樹脂粒子前駆体へ表面架橋剤溶液を所定時間噴霧した後、スプレーノズル４２による噴霧を停止する。噴霧停止後、空気や窒素などの気体を噴出して、スプレーノズル４２の先端に残留する表面架橋剤溶液を除去することが好ましい。本実施の形態では、窒素供給ライン５および供給ライン４１を通じて窒素をスプレーノズル４２に供給することで、残留溶液の除去を行う。
【００８６】
その後、加熱装置３０（伝熱部３１および加熱ジャケット３２）により処理容器１０内を加熱して、吸水性樹脂粒子前駆体の表面架橋反応を促進して表面架橋処理を行う。このような表面架橋処理を経て得られた吸水性樹脂粒子は、通常、含水ゲル状である。
【００８７】
次に本実施の形態においては、含水ゲル状の吸水性樹脂粒子を乾燥するために、同じ処理容器１０内部で継続して乾燥処理を行う。
【００８８】
乾燥処理は、撹拌装置２０により吸水性樹脂粒子を撹拌しつつ、常圧下または減圧下で乾燥する。吸水性樹脂粒子に対する熱履歴による悪影響を抑制する、または防止するため、減圧装置（図示せず）を用いて処理容器１０内を減圧して乾燥することが望ましい。減圧装置としては、例えば、真空ポンプなどを用いてもよい。乾燥処理により、所望の含水率に調整された吸水性樹脂粒子は、処理装置１の吐出口１２から処理容器１０外部（すなわち、吐出ライン）に吐出される。
【００８９】
吐出された吸水性樹脂粒子は、さらに、所望により吸水性樹脂粒子を調製する樹脂粒子調製工程ｓ１５を経て、包装される。樹脂粒子調製工程ｓ１５は、例えば、粉砕工程、分級工程、および混合工程を含んでもよい。
【００９０】
水溶液重合法により吸水性樹脂粒子を製造する場合、重合により得られた含水ゲルを乾燥し、乾燥物に対して粉砕処理および分級処理を行って、不定形吸水性樹脂粒子前駆体を得る。
【００９１】
このように得られた不定形吸水性樹脂粒子前駆体を、処理装置１の処理容器１０内部に投入して、上記同様の処理を行って吸水性樹脂粒子を得ることができる。
【００９２】
ここで、本実施の形態の処理装置１が備えるスプレーノズル４２の構成について、図３Ａに示す組み立て状態の断面図と、図３Ｂに示す分解断面図とを用いて説明する。また、本実施の形態のスプレーノズル４２と対比するための比較形態にかかるスプレーノズル１４２の構成について、図４Ａに示す組み立て状態の断面図と、図４Ｂに示す分解断面図とを用いて説明する。
【００９３】
図３Ａおよび図３Ｂに示すように、本実施の形態のスプレーノズル４２は、先端に噴射口５１を有するチップ部５２と、第１配管４３と接続される入口５３を一端に備える本体部５４と、チップ部５２と本体部５４とを連結するキャップ部５５とを備える。
【００９４】
本体部５４の入口５３の外周には、例えばねじ部分が設けられており、第１配管４３と脱着可能にねじ接続される。本体部５４の入口５３は、例えば、接続される第１配管４３の接続部分と同様な口径を有する。本体部５４において、最も開口断面が小さい部分が入口５３（開口断面Ａ１）となっている。
【００９５】
チップ部５２の端部は、本体部５４の他端に接続される。チップ部５２は、先端の噴射口５１に近づく程、開口断面が小さくなっている。噴射口５１の開口断面Ａ２は、噴射する流体の仕様に応じて設定されるが、チップ部５２の中では最も小さな開口断面となっている。噴射口５１の形状は、様々な形態を採ってもよく、例えば、円形断面または楕円形断面の開口形状を採用してもよい。
【００９６】
キャップ部５５は、チップ部５２と本体部５４との接続部分を跨ぐように外周側から両者に係合（例えばねじ係合）することで、チップ部５２と本体部５４との連結状態を保持する。
【００９７】
本実施の形態のスプレーノズル４２において、入口５３から噴射口５１に至るまでのスプレーノズル内流路５６が、チップ部５２および本体部５４の内側に形成される。噴射口５１の開口断面Ａ２は、入口５３の開口断面Ａ１よりも小さく設定されている。したがって、ノズル内流路５６において、流体である表面架橋剤溶液が通過する流路における開口断面の最も小さい箇所が、噴射口５１となっている。
【００９８】
一方、図４Ａおよび図４Ｂに示すように、比較形態のスプレーノズル１４２は、チップ部５２と、本体部５４と、キャップ部５５とを備える。チップ部５２と、本体部５４と、キャップ部５５とは、本実施の形態のスプレーノズル４２が有する構成部材と同じ構成部材である。
【００９９】
スプレーノズル１４２は、ストレーナ１５０を備える。ストレーナ１５０は、噴射口５１に詰まるおそれがあるような異物を除去することを目的として設けられている。ストレーナ１５０には、例えば金属メッシュフィルタが用いられる。金属メッシュフィルタにおける個々のメッシュ開口１５２の開口断面Ａ３（開口面積）は、スプレーノズル４２の噴射口５１の開口断面Ａ２（開口面積）よりも小さく設定されている。なお、ストレーナ１５０は、フランジ部１５１にて、チップ部５２と本体部５４との間に挟まれるようにして取り付けられている。
【０１００】
このような構成を有する比較形態のスプレーノズル１４２では、入口５３から噴射口５１に至るまでのスプレーノズル内流路１５６において、表面架橋剤溶液が通過する流路における開口断面の最も小さい箇所が、噴射口５１ではなく、ストレーナ１５０の個々のメッシュ開口１５２となっている。
【０１０１】
本明細書において、「スプレーノズルの入口から噴射口に至るスプレーノズル内流路において、流体が通過する流路における開口断面の最も小さい箇所が噴射口である」とは、スプレーノズル内流路において、噴射口の開口断面よりも小さな開口断面が設けられていないことである。ここで、流路が複数の開口に区分されているような場合には、流路の開口断面は、区分された個々の開口の開口断面となる。例えば、流路に金属メッシュフィルタが設けられた場合には、金属メッシュフィルタの１つのメッシュ開口の開口断面が流路の開口断面となる。
【０１０２】
比較形態のスプレーノズル１４２を備えた処理装置（吸水性樹脂粒子の製造装置）を用いて、表面架橋処理および乾燥処理を行った場合、吸水性樹脂粒子に残存する未反応のモノマーが気化し、スプレーノズル１４２内に侵入する。侵入した未反応のモノマーは、ノズル内流路１５６において最も開口断面が小さいストレーナ１５０のメッシュ開口１５２に付着する。表面架橋処理および乾燥処理の際にはストレーナ１５０にも熱が加わり、付着した未反応のモノマーが重合することで、ストレーナ１５０のメッシュ開口の閉塞が生じる。この閉塞が成長すると、やがてスプレーノズル１４２自体の閉塞が生じる。
【０１０３】
処理装置に設けられている複数あるスプレーノズルのうち、一部でもこのような閉塞が発生すると、表面架橋剤の噴霧機能が低下して、吸水性樹脂粒子前駆体と表面架橋剤との均一な混合ができなくなる。
【０１０４】
これに対して、本実施の形態のスプレーノズル４２では、内部にストレーナを設けておらず、ノズル内流路５６において、開口断面の最も小さい箇所が噴射口５１となっている。そのため、スプレーノズル４２の入口５３から噴射口５１に至るノズル内流路５６の途中に、ストレーナなどの開口断面が細かく分割された目の細かい部材や流路自体が細く狭められた部分を設けない構成としている。これにより、スプレー停止時において、処理容器内にて、吸水性樹脂粒子に残存している未反応のモノマーなどがスプレーノズル４２の噴射口５１から侵入するような場合が生じても、スプレーノズル４２の噴射口５１以外の流路部分にて目詰まりが生じることを抑制できる。また、スプレーノズル４２の噴射口５１では、表面架橋剤溶液の噴霧の際に、スプレーノズル４２内の他の部分に比べて比較的高い噴出圧力がかかるため、付着物を吹き飛ばすことが可能である。
【０１０５】
よって、吸水性樹脂粒子などに対して、表面架橋処理および乾燥処理を行う処理装置１において、より安定した物性の製品を得ることができる。
【０１０６】
また、スプレーノズル４２の入口５３よりも上流側における供給ライン４１において、スプレーノズル４２の噴射口５１の開口断面Ａ２よりも小さな開口断面を有する複数の開口（個々のメッシュ開口）を備えるストレーナ４５が設けられている。このような構成によれば、表面架橋剤溶液の供給ライン４１を通じて、異物（すなわち、噴射口５１に詰まるおそれがあるような異物）がスプレーノズル４２に供給されることを、ストレーナ４５により防止することができる。また、このような噴射口５１の保護のためのストレーナ４５が、スプレーノズル４２内ではなく、スプレーノズル４２の上流側の供給ライン４１の途中に設けられている。これにより、未反応モノマーの侵入によってもスプレーノズル４２内に目詰まりが発生することを抑制しながら、ストレーナ４５により噴射口５１の保護を図ることができる。
【０１０７】
また、ストレーナ４５が、処理容器１０の外殻および加熱ジャケット３２の外側における供給ライン４１に設けられている。このような構成によれば、供給ライン４１において、加熱ジャケット３２の熱による影響を受けにくい部分にストレーナ４５が設けられている。これにより、未反応モノマーの侵入によってもスプレーノズル４２内に目詰まりが発生することを抑制しながら、ストレーナ４５により噴射口５１の保護を図ることができる。なお、本実施の形態の処理装置１では、供給ライン４１において、ポンプ３の下流側にストレーナ４５が設けられる場合を例としたが、ポンプ３の上流側にストレーナが設けられるような場合であってもよい。
【０１０８】
なお、例えば、スプレーノズル４２の噴射口５１の開口断面Ａ２は０．４ｍｍ２であり、スプレーノズル４２の入口５３の開口断面Ａ１は５２．８ｍｍ２である。また、例えば、スプレーノズル１４２のストレーナ１５０である金属メッシュフィルタにおける個々のメッシュ開口１５２の開口断面Ａ３は０．０２ｍｍ２である。
【０１０９】
ここで、本実施の形態の変形例にかかる吸水性樹脂粒子の製造装置の一例である処理装置１００の構成図を図５に示す。なお、図５に示す変形例の処理装置１００において、実施の形態の処理装置１と同じ構成部材には、同じ参照符号を付してその説明を省略する。以下、本変形例の処理装置１００における実施の形態の処理装置１との相違点についてのみ説明する。
【０１１０】
図５に示すように、処理装置１００において、噴霧装置４０の第２配管４４における処理容器１０の外側部分に、それぞれの噴霧装置４０に対応してストレーナ４５が設けられている。また、それぞれのストレーナ４５に接するように、ストレーナ４５を冷却する冷却装置１１０が設けられている。冷却装置１１０は、冷却水の流路により構成される熱交換器であり、冷却水の供給ラインが接続されている。
【０１１１】
このような構成によれば、ストレーナ４５が、処理容器１０からの熱による影響を受けにくい部分である第２配管４４に設けられている。これにより、未反応モノマーの侵入によってもスプレーノズル４２内に目詰まりが発生することを抑制しながら、ストレーナ４５により噴射口５１の保護を図ることができる。さらに、冷却装置１１０によるストレーナ４５の冷却により、未反応モノマーに対する熱反応を抑制することができる。これにより、ストレーナ４５に未反応モノマーが付着するような場合が生じても、未反応モノマーの重合が進むことを抑制して、ストレーナ４５に目詰まりが発生することを抑制できる。
【０１１２】
上述の実施の形態の説明では、吸水性樹脂粒子の製造装置の一例である処理装置１、１００において、吸水性樹脂粒子前駆体に対して表面架橋処理および乾燥処理が行われる場合を例としたが、吸水性樹脂粒子の製造装置において、表面架橋処理のみが行われるような場合であっても、本開示の吸水性樹脂粒子の製造装置を適用することができる。
【実施例】
【０１１３】
以下、本開示の実施例を示し、本開示を具体的に説明するが、本開示は、下記の実施例に何ら限定されるものではない。【０１１４】
［吸水性樹脂粒子前駆体の製造方法］
＜重合工程＞
逆相懸濁重合法による吸水性樹脂の製造を行った。吸水性樹脂の製造においては、水溶性エチレン性不飽和単量体を、石油系炭化水素分散媒中で、分散安定剤の存在下にラジカル重合開始剤を用いて、逆相懸濁重合法により２段の重合反応を行った。【０１１５】
反応器本体内に、石油系炭化水素分散媒として２５℃の温度に保持されたｎ−ヘプタンを９０００ｋｇ、分散安定剤としてポリグリセリン脂肪酸エステル（商品名：サンソフトＱ−１８５Ｓ、太陽化学株式会社製）の１０質量％ｎ−ヘプタン溶液３５１ｋｇを仕込んだ。【０１１６】
次いで、撹拌手段により反応器本体内を撹拌しながら、反応器本体内の内容物を９０℃になるまで加熱し、分散安定剤を溶解した。次いで、反応器本体内の内容物を５０℃になるまで冷却した。【０１１７】
一方、別の容器に、水溶性エチレン性不飽和単量体として８０質量％アクリル酸水溶液３５０５ｋｇを加え、冷却しながら、アルカリ性中和剤として３０質量％水酸化ナトリウム水溶液を３８９０ｋｇ滴下して、中和度が水溶性エチレン性不飽和単量体の酸基の７５モル％となるように中和を行った。次いで、ラジカル重合開始剤として過硫酸カリウムを３．５ｋｇ、架橋剤としてＮ、Ｎ’−メチレンビスアクリルアミドを０．７ｋｇ、水を１９０８ｋｇ加えて溶解し、１段目の重合用の単量体を水溶液として調製した。【０１１８】
上記のようにして別の容器で調製した、１０℃の温度に保持された１段目の重合用の単量体水溶液の全量を反応器本体に加え、反応器本体の内容物を３０℃とし、系内を窒素で十分に置換した。【０１１９】
次いで、撹拌手段により反応器本体内を撹拌しながら、反応器本体内の内容物を５５℃になるまで加熱し、重合を開始させた。重合開始後、重合熱により反応器本体の内容物が昇温し、内容物が８０℃に到達した時点から８０℃で３０分間重合を行った後、反応器本体の内容物を１３℃になるまで冷却し、１段目の反応混合物を得た。【０１２０】
一方、別の容器に、２段目の重合用の単量体水溶液を調製した。具体的には、別の容器に、水溶性エチレン性不飽和単量体として８０質量％アクリル酸水溶液３５０５ｋｇを加え、冷却しながら、アルカリ性中和剤として３０質量％水酸化ナトリウム水溶液を３８９０ｋｇ滴下して、中和度が水溶性エチレン性不飽和単量体の酸基の７５モル％となるように中和を行った。次いで、ラジカル重合開始剤として過硫酸カリウムを３．５ｋｇ、架橋剤としてＮ、Ｎ’−メチレンビスアクリルアミドを０．７ｋｇ、水を１９０８ｋｇ加えて溶解し、２段目の重合用の単量体水溶液を調製した。【０１２１】
上記のようにして別の容器で調製した、１３℃の温度に保持された２段目の重合用の単量体水溶液の全量を、前記の１段目の反応混合物が収容された反応器本体内に投入し、系内を窒素で十分に置換した。【０１２２】
次いで、撹拌手段により反応器本体を撹拌しながら、反応器本体内の内容物を５５℃になるまで加熱し、重合を開始させた。重合開始後、重合熱により反応器本体の内容物が昇温し、内容物が８０℃に到達した時点から８０℃で３０分間重合を行った後、２段目の反応混合物を得た。【０１２３】
当該２段目の反応混合物を濃縮器に移送し、撹拌手段により濃縮器内を撹拌しながら、濃縮器内の内容物を９０℃になるように加熱し、ｎ−ヘプタンと水との共沸蒸留によりｎ−ヘプタンと水を分離し、ｎ−ヘプタンは濃縮器内へ戻し、水を系外へ抜き出し、吸水性樹脂粒子前駆体（Ａ）を得た。【０１２４】
［実施例１］
製造例で得た吸水性樹脂粒子前駆体（Ａ）をスプレーノズル1/4MVV8005S303（いけうち社製の１流体標準扇形ノズル：スプレーノズル４２に対応：スプレーノズル内にはメッシュストレーナを設けず）と、処理容器の外側に設けられた１００メッシュのＹ型ストレーナ（ストレーナ４５に対応）を備えた溝型攪拌乾燥機（奈良機械製作所、１軸パドルドライヤー：処理装置１に対応）に移送し、架橋剤としてエチレングリコールジグリシジルエーテル２．８ｋｇを該スプレーノズルにて、噴霧し（噴霧圧：０．３ＭＰａ）、乾燥機本体内の内容物を９０℃で反応させ、表面架橋された反応混合物を得た。噴霧後、スプレーノズルを純水にて洗浄し、窒素にて追い出しを行った。【０１２５】
当該表面架橋された反応混合物を、さらに加熱することで、水およびｎ−ヘプタンを系外へ抜き出し、乾燥された吸水性樹脂粒子（Ｂ）を得た。この工程（表面架橋工程）を３ヶ月間連続的に実施し、３ヶ月後に製造された乾燥された吸水性樹脂粒子（Ｂ）を乾燥機から抜き出す際、初期（全体の１０％排出時）、中期（全体の５０％排出時）、末期（全体の９０％排出時）とサンプリングを実施し、生理食塩水保水能の測定を実施した。測定結果を表１に示す。【０１２６】
また、Ｙ型ストレーナを確認したところ、異物およびアクリル酸の重合物の付着は見られなかった。また、スプレーノズル内を確認したところ、アクリル酸の重合物の付着は見られなかった。【０１２７】
［比較例１］
製造例で得た吸水性樹脂粒子前駆体（Ａ）をスプレーノズル1/4MVV8005S303 with6051-SS-100（いけうち社製の１流体標準扇形ノズル：スプレーノズル１４２に対応、スプレーノズル内蔵１００メッシュストレーナ：ストレーナ１５０に対応）を備えた溝型攪拌乾燥機（奈良機械製作所、１軸パドルドライヤー）に移送し、架橋剤としてエチレングリコールジグリシジルエーテル２．８ｋｇを該スプレーノズルにて、噴霧し（噴霧圧：０．３ＭＰａ）、乾燥機本体内の内容物を９０℃で反応させ、表面架橋された反応混合物を得た。噴霧後、スプレーノズルを純水にて洗浄し、窒素にて追い出しを行った。【０１２８】
当該表面架橋された反応混合物を、さらに加熱することで、水およびｎ−ヘプタンを系外へ抜き出し、乾燥された吸水性樹脂粒子（Ｃ）を得た。この工程（表面架橋工程）を３ヶ月間連続的に実施し、３ヶ月後に製造された乾燥された吸水性樹脂粒子（Ｃ）を乾燥機から抜き出す際、初期（全体の１０％排出時）、中期（全体の５０％排出時）、末期（全体の９０％排出時）とサンプリングを実施し、生理食塩水保水能の測定を実施した。測定結果を表１に示す。【０１２９】
また、スプレーノズルに内蔵されているストレーナを確認したところ、８０％のストレーナにアクリル酸の重合物の付着が見られた。【０１３０】
【表１】
2017169246.tif 000003
【０１３１】
表１に示したように、実施例１では初期、中期、末期と生理食塩水保水能にバラつきがなく、比較例１では初期、中期、末期と生理食塩水保水能にバラつきが発生している。また、実施例１ではストレーナのアクリル酸の重合物の付着は見られなかったが、比較例１では８０％のストレーナにアクリル酸の重合物の付着が見られた。なお、初期、中期、末期とは、処理容器から吸水性樹脂粒子の取り出しタイミングのことであり、吸水性樹脂粒子前駆体に対する表面架橋処理の処理時間、条件は実質的に同じである。【０１３２】
実施例１では吸水性樹脂粒子前駆体の表面に表面架橋剤が均一に混合され、吸水性樹脂粒子の表面近傍での表面架橋剤が均一に存在し、均一な表面架橋がされることで、初期、中期、末期と生理食塩水保水能にバラつきがなく、一定の物性の製品が得られたものと考えられる。【０１３３】
これに対して、比較例１では吸水性樹脂粒子前駆体の表面に表面架橋剤が均一に混合されておらず、初期では吸水性樹脂粒子の表面近傍での表面架橋剤が少なかったものと考えられる。そのため、初期では、弱く表面架橋されるため、生理食塩水保水能が高くなるが、通液性、ゲル強度等の物性は低下してしまったものと考えられる。逆に末期では、初期に比べて、吸水性樹脂粒子の表面近傍での表面架橋剤が多かったものと考えられる。そのため、末期では、初期に比べて、強く表面架橋されるため、通液性、ゲル強度等の物性は向上するが、生理食塩水保水能が低くなったものと考えられる。このように比較例１では、実施例１に比して生理食塩水保水能のバラつきが発生し、一定の物性の製品が得られなかった。【０１３４】
以上のことから、比較例１では吸水性樹脂粒子に残存する未反応モノマーの一部が気化し、スプレーノズルに内蔵されているストレーナに付着し、熱が加わり、重合することでストレーナの閉塞が発生したことが確認された。このようなストレーナの閉塞がスプレーノズルの機能を低下させて、吸水性樹脂粒子前駆体の表面に表面架橋剤を均一に供給することができなくなっていることがわかる。【０１３５】
以上、実施例にあるように、本開示によれば、吸水性樹脂粒子前駆体に液状物を噴霧するスプレーノズルと液状物を供給するタンクとの間に少なくとも１つのフィルタ(ストレーナ)を有し、該フィルタ(ストレーナ)の温度を、好ましくは０〜４０℃、より好ましくは１４℃〜４０℃、さらに好ましくは１５℃〜３０℃、さらにより好ましくは１５℃〜２５℃に制御する。これにより、スプレーノズルの閉塞を防止し、一定の物性の製品が安定的に製造することができる。なお、上述の実施例１のＹ型ストレーナの温度は１７℃であり、比較例１のスプレーノズル内蔵の１００メッシュストレーナの温度は１００℃であった。比較例１の１００メッシュストレーナでは、実施例１のＹ型ストレーナに比べて高い温度であったため、未反応モノマーの付着物の重合がより進んでストレーナの閉塞へと至ったものと考えられる。【０１３６】
なお、上記様々な実施の形態のうちの任意の実施の形態を適宜組み合わせることにより、それぞれの有する効果を奏するようにすることができる。【０１３７】
本開示は、添付図面を参照しながら好ましい実施の形態に関連して充分に記載されているが、この技術の熟練した人々にとっては種々の変形や修正は明白である。そのような変形や修正は、添付した請求の範囲による本開示の範囲から外れない限りにおいて、その中に含まれると理解されるべきである。【０１３８】
本開示の吸水性樹脂粒子の製造装置を用いればスプレーノズルの閉塞を抑制することができるため、吸水性樹脂粒子前駆体の表面に対して十分かつ均一な表面処理が可能となり、品質が安定した吸水性樹脂粒子を製造することができる。
【符号の説明】
【０１３９】
１  処理装置（吸水性樹脂粒子の製造装置）
２  タンク
３  ポンプ
４  純水供給ライン
５  窒素供給ライン
１０  処理容器
１１  投入口
１２  吐出口
２０  撹拌装置
２１  撹拌盤
２２  回転軸
２３  回転駆動装置
３０  加熱装置
３１  伝熱部
３２  加熱ジャケット
４０  噴霧装置
４１  供給ライン
４２  スプレーノズル
４３  第１配管
４４  第２配管
４５  ストレーナ
５１  噴射口
５２  チップ部
５３  入口
５４  本体部
５５  キャップ部
【図１】
2017169246.tif 000004
【図２】
2017169246.tif 000005
【図３Ａ】
2017169246.tif 000006
【図３Ｂ】
2017169246.tif 000007
【図４Ａ】
2017169246.tif 000008
【図４Ｂ】
2017169246.tif 000009
【図５】
2017169246.tif 000010
【国際調査報告】
2017169246.tif 000011
2017169246.tif 000012
2017169246.tif 000013
2017169246.tif 000014